(57)【特許請求の範囲】
【請求項１】
石膏芯の表裏面を難燃剤を含まない石膏ボード用原紙で被覆してなる石膏ボードであって、上記難燃剤を含まない表裏面の石膏ボード用原紙のパルプ含有量が７０〜１７０ｇ／ｍ2の範囲にあり、ＩＳＯ１１８２不燃性試験において基材試験の残炎時間が２０秒以下であることを特徴とする不燃性改良石膏ボード。
【請求項２】
難燃剤を含まない石膏ボード用原紙のパルプ含有量が７０〜１４０ｇ／ｍ2の範囲である請求項１記載の不燃性改良石膏ボード。
【請求項３】
難燃剤を含まない石膏ボード用原紙に無機繊維が混抄されている請求項１記載の不燃性改良石膏ボード。
【請求項４】
無機繊維がガラス繊維である請求項３記載の不燃性改良石膏ボード。
【請求項５】
パルプがバージンパルプを主体とする請求項１乃至４のいずれか１項記載の不燃性改良石膏ボード。
【発明の詳細な説明】
【０００１】
【発明の属する技術分野】
本発明は、耐火性に特に優れた性能を有し、火災時等の強熱時における発熱、発煙、発炎等の問題が著しく改良された不燃性改良石膏ボードに関する。
【０００２】
【従来の技術】
近年、石膏ボードは、防・耐火性、遮音性、断熱性及び施工性等の性能に加え、廉価であることから建材として広範に用いられている。
その石膏ボードは、概して、石膏を主とする芯材の表裏面を石膏ボード用原紙（以下、単に原紙と云う）で被覆されてなり、その曲げ強度は概ね原紙の引張り強度に依存し、石膏の脆性が原紙により補われている。一方、その原紙は一般に新聞紙等の故紙を主原料として構成されており、原紙の引張り強度は概してその坪量と比例関係にあることから、石膏ボードにはその強度を保持する上から坪量２００ｇ／ｍ2以上の原紙が用いられている。
【０００３】
このように原紙には主原料として故紙が使用され、石膏ボードの強度の保持上おのずと坪量の多いものが使用されている。
従って、石膏ボードは、火災時等の強熱時においては、芯材を構成する石膏は全く燃焼しないものの、その表裏面を被覆する原紙が可燃性であるため、発熱、発煙、発炎等が皆無ではなく、建設省告示第１８２８号の不燃材料規格を満足しても、ＩＳＯ（国際規格）１１８２の不燃性試験（基材試験残炎時間２０秒以下）を満足することはできなかった。
【０００４】
又、上記の両規格を満足するものとして、原紙を用いないガラス繊維補強石膏板（ＧＲＧ）等が知られているが、石膏ボードに比べ、重量が重い、施工性が悪い、高価である等の欠点があるために多用されるに至っていない。
【０００５】
【発明が解決しようとする課題】
本発明は、上記の事情に鑑み、石膏ボードの利便性を生かしたまま、火災時等の強熱時における発熱、発煙、発炎等の問題が著しく改良され、前記建設省告示不燃材料規格とＩＳＯ（国際規格）の不燃性試験とを同時に満足する不燃性石膏ボードを提供することを目的とする。
【０００６】
【課題を解決するための手段】
上記目的は以下の本発明によって達成される。即ち、本発明は、石膏芯の表裏面を難燃剤を含まない石膏ボード用原紙で被覆してなる石膏ボードであって、上記難燃剤を含まない表裏面の石膏ボード用原紙のパルプ含有量が７０〜１７０ｇ／ｍ2の範囲にあり、ＩＳＯ１１８２不燃性試験において基材試験の残炎時間が２０秒以下であることを特徴とする不燃性改良石膏ボードである。
本発明者らは前記従来技術の問題の解消法につき鋭意検討を行ったところ、原紙中のパルプの含有量を下げることにより、前記両規格を共に満足することを見いだした。
【０００７】
【発明の実施の形態】
次に実施の形態を挙げて本発明を更に詳細に説明する。
本発明に使用する原紙は、パルプの含有量が７０〜１７０ｇｒ／ｍ2で構成され、好ましくは１００〜１６０ｇ／ｍ2である。パルプの含有量が１７０ｇ／ｍ2を超えると、該原紙を用いて得られる石膏ボードが上記不燃性試験の残炎時間に合格し難く、一方、７０ｇ／ｍ2未満では得られる石膏ボードの強度が不足するからである。
【０００８】
尚、本発明で使用するパルプは、新聞等の故紙及び／又はバージンパルプで構成することができ、本発明で使用する原紙は前記素材を主材として従来の抄造方式によって得られる。勿論、原紙に対する添加剤等の使用も従来同様であるが、特に、ガラス繊維やワレストナイト等の無機質繊維を混抄して不燃性を向上させることがきる。そして、その繊維の使用においては、ガラス繊維が故紙パルプやバージンパルプと緊密となり易く、不燃性が向上するので好ましい。
【０００９】
原紙にガラス繊維が混抄されている場合は、原紙全重量中のパルプの含有量は９０〜５０重量％である。パルプの含有量が９０重量より多いと、ガラス繊維による不燃性の改善効果がほとんどなく、５０重量％より少ないと原紙の引張り強さが弱くなり、不燃性改良石膏ボードとしての強度は低下する。その望ましいパルプ含有量は、８０〜６０重量％である。
【００１０】
使用する原紙がバージンパルプ抄造紙の場合は、バージンパルプは原木として針葉樹、闊葉樹から適宜選択して使用でき、これを用いて得られるバージンパルプ抄造紙はそのパルプ自体が故紙繊維と比べ長繊維で劣化していないため、得られる原紙の引張り強さは故紙抄造紙より約３５％向上する。このことより、バージンパルプ抄造紙が故紙抄造紙の坪量より約３５％少ない坪量であっても、バージンパルプ抄造紙の強度はその故紙抄造紙の強度と同等になる。
【００１１】
又、建物に使用された不燃性改良石膏ボードは、火災に際しては、一般に一方の面のみが加熱されるので必ずしもその両面が本発明で使用される原紙で被覆されている必要はないが、該ボードの両面が該原紙で被覆されていることがより好ましい。
【００１２】
又、本発明の不燃性改良石膏ボードは、その芯材を、石膏としては主に工業的に多用されるβ型焼石膏を用い、更に必要に応じて、パーライト、バーミキュライト等の軽量骨材、各種発泡剤、石膏用減水剤、石膏凝結促進剤、石膏凝結遅延剤、補強繊維等の公知のものを併用した構成としてもよく、該石膏ボードを製造するに際しては所定量の焼石膏、水、添加剤等を混合してスラリーとし、常法に従って前記原紙を用いて成型し、硬化後乾燥して得られる。
【００１３】
【実施例】
次に実施例及び比較例を挙げて本発明を更に具体的に説明する。
実施例１〜３
ガラス繊維混抄紙の原紙引張強さ、及びその原紙を用いて常法により製造した１２．５ｍｍ厚、比重０．６５の石膏ボードの不燃性の試験結果を表１に示した。
【００１４】
実施例４〜６
バージンパルプ抄造紙の原紙引張強さ、及びその原紙を用いて常法により製造した１２．５ｍｍ厚、比重０．６５の石膏ボードの不燃性の試験結果を表１に示した。
比較例１〜２
通常の故紙抄造紙の原紙引張強さ、及びその原紙を用いて常法により製造した１２．５ｍｍ厚、比重０．６５の石膏ボードの不燃性の試験結果を表１に示した。
【００１５】
【表１】
実施例及び比較例の石膏ボードの不燃性試験結果
0003713103.tif 000002
Ａ：ＪＩＳＰ８１１３による縦方向原紙引張強さ    （ｋｇｆ）
Ｂ：建設省告示１８２８号による不燃性試験
Ｂ−１：温度時間面積（ｔ・△θ）、規格値：０であること
Ｂ−２：発煙係数（ＣＡ）、規格値：３０以下
Ｂ−３：基材試験（△ｔ℃）、規格値：５０以下
Ｃ：ＩＳＯ１１８２による基材試験残炎時間（秒）、規格値：２０秒以下
【００１６】
【発明の効果】
本発明によれば、パルプ量の少ない石膏ボード用原紙で被覆してなる本発明の不燃性改良石膏ボードは、従来の石膏ボードの利便性、例えば、遮音性、断熱性、軽量性及び施工性等の性能を生かしたまま、更に防・耐火性の向上した石膏製品であり、火災時等の強熱時における発熱、発煙、発炎等の問題が著しく改良されており、建設省告示第１８２８号の不燃材料規格及びＩＳＯ（国際規格）１１８２の不燃性試験（基材試験残炎時間２０秒以下）を満足するものであった。